(57)【特許請求の範囲】
【請求項１】
中空糸状または多孔質基材の表面に炭素膜を形成して処理前炭素膜を作製し、
前記処理前炭素膜に、アルコール、エーテル、若しくはケトン、若しくは水のみを透過させ、又は前記処理前炭素膜を、アルコール、エーテル、若しくはケトン、若しくは水のみに浸漬し、
その後５０〜２００℃で加熱乾燥させて各種成分を表面、細孔内、又は表面及び細孔内の両方に担持させる炭素膜の製造方法。
【請求項２】
前記処理前炭素膜に水、アルコール、エーテル、またはケトンを、透過流束０．０１〜１０ｋｇ／ｍ２・時間、０〜２００℃で、１秒〜５時間透過させ、その後５０〜２００℃で加熱乾燥させる操作を、１〜１０回行って炭素膜を得る請求項１に記載の炭素膜の製造方法。
【請求項３】
前記処理前炭素膜を水、アルコール、エーテル、またはケトンに、５０〜１００℃で、１分〜２４時間浸漬させ、その後５０〜２００℃で加熱乾燥させる操作を１〜１０回行って炭素膜を得る請求項１に記載の炭素膜の製造方法。
【請求項４】
前記炭素膜の厚さが、０．０１〜１０μｍである請求項１〜３のいずれかに記載の炭素膜の製造方法。
【請求項５】
前記多孔質基材が、平均細孔径０．０１〜１０μｍ、気孔率３０〜７０％のセラミック多孔質体である請求項１〜４のいずれかに記載の炭素膜の製造方法。
【請求項６】
前記多孔質基材の表面に炭素膜の前駆体を配設して前駆体を形成し、
前記前駆体を４００〜１２００℃で熱処理し、前記前駆体を炭化して処理前炭素膜を作製する請求項１〜５のいずれかに記載の炭素膜の製造方法。
【発明の詳細な説明】
【技術分野】
【０００１】
本発明は、炭素膜の製造方法に関し、更に詳しくは、高い分離性能を有するとともに分離性能の経時変化が少ない炭素膜を得ることができる炭素膜の製造方法に関する。
【背景技術】
【０００２】
従来、環境や省エネルギ一の観点から、各種ガス等の混合物から特定のガス等を分離する分離膜として、また、アルコール等の各種有機溶剤の混合液や水溶液から特定の成分を分離する分離膜として、耐熱性及び化学的安定性に優れる炭素膜を用いることが提案されている（例えば、特許文献１，２参照）。
【特許文献１】特開２００３−２８６０１８号公報
【特許文献２】特開２００６−２１２４８０号公報
【発明の開示】
【０００３】
炭素膜を室温で放置しておくと、炭素膜表面に極わずかに存在する含酸素官能基等に水分などが吸着して、炭素膜の透過性能及び分離性能が低下することがあった。これに対し、特許文献１に記載の発明は、炭素膜の表面にシリル化処理を施し、炭素膜に疎水性を付与することにより、水分子の吸着を防止し、透過性能の低下を防止しようとするものである。特許文献１に記載の発明は、炭素膜表面への水分子の吸着を効果的に防止することができるものであったが、シリル化により炭素膜の細孔径が小さくなる結果、透過速度が低下するため、更に検討の余地があった。また、特許文献２に記載の発明は、炭素膜を酸性水溶液に浸漬し、酸性物質の分子を吸着させることにより膜の親水性が向上することで、水とアルコールなどの有機溶剤との分離において水の選択性が向上するものである。これは、分離対象が水を含む有機溶剤である場合に特に効果を発揮するものであるが、有機溶剤の混合液やガスに対しての効果は不明であり、また酢酸、塩酸等の酸性物質を使用するため臭気や安全性等の問題があった。
【０００４】
本発明は、上述の問題に鑑みてなされたものであり、高い透過性能及び分離性能を有するとともに分離性能の経時変化が少ない炭素膜の製造方法を提供することを特徴とする。
【０００５】
上記課題を達成するため、本発明によって以下の炭素膜の製造方法が提供される。
【００１７】
［１］  中空糸状または多孔質基材の表面に炭素膜を形成して処理前炭素膜を作製し、前記処理前炭素膜に、アルコール、エーテル、若しくはケトン、若しくは水のみを透過させ、又は前記処理前炭素膜を、アルコール、エーテル、若しくはケトン、若しくは水のみに浸漬し、その後５０〜２００℃で加熱乾燥させて各種成分を表面、細孔内、又は表面及び細孔内の両方に担持させる炭素膜の製造方法。
【００１８】
［２］  前記処理前炭素膜に水、アルコール、エーテル、またはケトンを、透過流束０．０１〜１０ｋｇ／ｍ２・時間、０〜２００℃で、１秒〜５時間透過させ、その後５０〜２００℃で加熱乾燥させる操作を、１〜１０回行って炭素膜を得る［１］に記載の炭素膜の製造方法。
【００１９】
［３］  前記処理前炭素膜を水、アルコール、エーテル、またはケトンに、５０〜１００℃で、１分〜２４時間浸漬させ、その後５０〜２００℃で加熱乾燥させる操作を１〜１０回行って炭素膜を得る［１］に記載の炭素膜の製造方法。
【００２０】
［４］  前記炭素膜の厚さが、０．０１〜１０μｍである［１］〜［３］のいずれかに記載の炭素膜の製造方法。
【００２１】
［５］  前記多孔質基材が、平均細孔径０．０１〜１０μｍ、気孔率３０〜７０％のセラミック多孔質体である［１］〜［４］のいずれかに記載の炭素膜の製造方法。
【００２２】
［６］  前記多孔質基材の表面に炭素膜の前駆体を配設して前駆体を形成し、前記前駆体を４００〜１２００℃で熱処理し、前記前駆体を炭化して処理前炭素膜を作製する［１］〜［５］のいずれかに記載の炭素膜の製造方法。
【００２３】
本発明の炭素膜の製造方法によって製造された炭素膜によれば、細孔内に水、アルコール、エーテル、またはケトンが担持されているため、炭素膜の細孔が、所望の分子が透過し易く、他の分子が透過し難い構造であり、高い選択性と透過性を併せ持ったものである。そして、本発明の炭素膜の製造方法によって製造された炭素膜は、上記水やアルコール等があらかじめ細孔内に担持されているため、空気中の水分子等を更に吸着することを防止でき、更に炭素膜の使用による細孔の閉塞を防止でき、分離性能の経時変化が少ないものである。本発明の炭素膜の製造方法によれば、処理前炭素膜を水、アルコール、エーテル、またはケトンに浸漬し、その後５０〜２００℃で加熱乾燥させることで、炭素膜の細孔内に水、アルコール、エーテル、またはケトンを担持させることにより、炭素膜を効率的に作製することができる。
【図面の簡単な説明】
【００２４】
【図１Ａ】炭素膜に形成されたスリット状の細孔の一部であり、細孔内に担持成分が担持される前の状態を示す斜視図である。
【図１Ｂ】炭素膜に形成されたスリット状の細孔の一部であり、細孔内に担持成分が担持された状態を示す斜視図である。
【符号の説明】
【００２５】
１：スリット状の細孔、２：担持成分。
【発明を実施するための最良の形態】
【００２６】
以下、本発明を実施するための最良の形態を具体的に説明するが、本発明は以下の実施形態に限定されるものではなく、本発明の趣旨を逸脱しない範囲で、当業者の通常の知識に基づいて、適宜設計の変更、改良等が加えられることが理解されるべきである。【００２７】
炭素膜の一実施形態は、表面、細孔内、又は表面及び細孔内の両方に、水、アルコール、エーテル、またはケトンが担持成分として担持された多孔質性の炭素膜である。本発明の炭素膜の製造方法によって製造された多孔質性の炭素膜は、分子ふるい性炭素膜であり、分子ふるい性炭素膜とは、特定の分子を透過させ、又は透過させないことにより、当該特定の分子を含む混合物から当該特定の分子を分離する性質を有する炭素膜のことである。
【００２８】
炭素膜の細孔形状は一般的に図１Ａに示すようなスリット形状をしていると考えられている。発明者らは、先ず炭素膜に水、アルコール、エーテル、またはケトンを担持させることで選択性が向上することを見出した。さらにこれらの実験で得られた数々の知見から、炭素膜に水、アルコール、エーテル、またはケトンを担持させることで選択性が向上する原因は、これらの成分がスリット状の細孔１内に吸着あるいは付加反応等により担持されることで、図１Ｂに示すようにスリット状の細孔１内にくさび状の立体障害（担持成分２）を形成し、これにより分子径の大きな成分、特に直線状や平面状の成分が細孔内を通りにくくなることにあると考えた。この考えに基づき、担持成分２としては直鎖状のアルコールまたは直鎖状のエーテルが好適であり、メタノール、エタノール、ｎ−プロパノール、ｎ−ブタノールから選ばれる少なくとも一つが更に好適であり、これらを担持成分とすることで、高い選択性と透過性を併せ持つ炭素膜が得られることをも見出すに至った。尚、図１Ａは、炭素膜に形成されたスリット状の細孔の一部であり、細孔内に担持成分が担持される前の状態を示す斜視図である。図１Ｂは、炭素膜に形成されたスリット状の細孔の一部であり、細孔内に担持成分が担持された状態を示す斜視図である。図１Ａ及び図１Ｂにおいては、スリット状の細孔１については、細孔の空間が現されており、炭素膜自体（炭素膜の壁）は現されていない。
【００２９】
担持成分の分子量は１００以下であることが好ましく、３０〜１００であることが更に好ましく、４０〜１００であることが特に好ましい。担持成分の分子量が１００を超えると細孔を閉塞して対象物質の透過量が低下することがある。また、分子量が３０未満であると、立体障害としての効果が低下することがある。【００３０】
本実施形態の炭素膜は、膜の質量に対する担持成分の質量が１００ｐｐｍ以上であることが好ましい。１００ｐｐｍ未満であると、選択性向上の効果が低下することがある。また、膜の質量に対する担持成分の質量が５０００ｐｐｍ以下であることが好ましい。５０００ｐｐｍを超えると、細孔を閉塞して対象物質の透過量が低下することがある。【００３１】
本実施形態の炭素膜は、平均細孔径が０．２〜１．０ｎｍであることが好ましい。平均細孔径が０．２ｎｍ未満であると、担持成分が細孔を閉塞して対象物質の透過量が低下することがあり、１．０ｎｍを超えると選択性向上の効果が低下することがある。【００３２】
本実施形態の炭素膜の厚さは、０．０１〜１０μｍであることが好ましく、０．０１〜０．５μｍであることが更に好ましい。０．０１μｍより薄いと、選択性が低下することがあり、また強度が低下することがある。１０μｍより厚いと、流体の透過性が低下することがある。【００３３】
本実施形態の炭素膜は、多孔質基材の表面に形成されたものであることが好ましい。これにより、炭素膜の強度、耐久性を向上させることができる。多孔質基材は、特に限定されないが、平均細孔径０．０１〜１０μｍ、気孔率３０〜７０％のセラミック多孔質体であることが好ましい。平均細孔径が０．０１μｍより小さいと圧力損失が高くなることがあり、１０μｍより大きいと多孔質基材の強度が低下することがある。また、気孔率が３０％より小さいと分離対象成分の透過性が低下することがあり、７０％より大きいと多孔質基材の強度が低下することがある。多孔質基材の材質としては、アルミナ、シリカ、コージェライト等を挙げることができる。また、多孔質基材の形状は、特に限定されず、炭素膜の使用目的に応じて適宜選択でき、例えば、モノリス形状、ハニカム形状、円板状、多角形板状、円筒、角筒等の筒状、円柱、角柱等の柱状等を挙げることができる。容積、重量に対する膜面積比率が大きいことから、特にモノリス形状やハニカム形状であることが望ましい。また、多孔質基体の大きさは、特に限定されず、支持体として必要な強度を満たすとともに、分離する気体の透過性を損なわない範囲で、目的に合わせてその大きさを決定することができる。【００３４】
本実施形態の炭素膜は、３００℃、１時間の加熱処理によって担持成分を除去することで、「水の透過流束が加熱処理前の２００％以下となり、かつエタノールの透過流束が加熱処理前の２００％以上となる」ものであることが好ましい。このような条件をみたすことにより、所望とする成分同士を効率的に分離することが可能となる。【００３５】
本発明の炭素膜の製造方法の一実施形態は、中空糸状または多孔質基材の表面に炭素膜を形成して処理前炭素膜を作製し、処理前炭素膜に水、アルコール、エーテル、またはケトンを透過させ、又は処理前炭素膜を水、アルコール、エーテル、またはケトンに浸漬し、その後５０〜２００℃で加熱乾燥させて各種成分を表面、細孔内又は表面及び細孔内の両方に担持させるものである。以下、各工程毎に説明する。【００３６】
（処理前炭素膜の作製）
処理前炭素膜の作製方法は特に限定されないが、例えば、多孔質基材の表面に、多孔質の炭素膜を形成して得ることができる。また、多孔質基材を用いずに、中空糸膜を製膜する等の方法により単独の膜として形成することができる。多孔質基材の表面に、多孔質の炭素膜を形成する方法は以下の通りである。【００３７】
まず、多孔質基材の表面に炭素膜の前駆体を配設して前駆体配設体を形成することが好ましい。処理前炭素膜配設体を作製する方法において、多孔質基材は、特に限定されないが、上記炭素膜において用いられる多孔質基材と同様であることが好ましい。
【００３８】
多孔質基材の表面に配設する炭素膜の前駆体としては、例えば、ポリイミド樹脂、リグニン、フェノール樹脂、ポリ塩化ビニリデン、ポリアクリロニトリル、ポリフルフリルアルコール、ポリフェニレンオキシド、セルロース等を好適に用いることができる。炭素膜の前駆体としては、炭素膜と成り得るものであれば、特に限定はされない。【００３９】
多孔質基材の表面にポリイミド樹脂、フェノール樹脂前駆体を配設させる方法を更に詳細に説明すると、まず、ポリイミド樹脂の前駆体であるポリアミド酸、あるいはフェノール樹脂の溶液を多孔質基材の表面にスピンコート法、ディップ法等により塗布して配設することが好ましい。そして、多孔質基材の表面にポリアミド酸、あるいはフェノール樹脂を塗布したものを、９０〜３００℃、０．５〜６０時間の条件で熱処理し、炭素膜の前駆体であるポリイミド樹脂、あるいはフェノール樹脂を表面に配設した前駆体配設体を得る。炭素膜の前駆体の厚さは、０．０１〜１０μｍであることが好ましく、０．０１〜０．５μｍであることが更に好ましい。【００４０】
次に、炭素膜の前駆体を所定の条件で熱処理することにより炭化して多孔質基材の表面に炭素膜が配設された処理前炭素膜を得る。前駆体を熱処理するときの雰囲気は、非酸化性雰囲気であることが好ましい。非酸化性雰囲気とは、炭素膜の前駆体が、熱処理時の温度範囲で加熱されても酸化されない雰囲気をいい、具体的には、窒素、アルゴン等の不活性ガス中や真空中等の雰囲気をいう。【００４１】
また、炭素膜の前駆体を熱処理するときの温度は、４００〜１２００℃であることが好ましく、６００〜９００℃であることが更に好ましい。４００℃より低いと炭化が不十分で細孔が形成されず分離性能が発現しないことがあり、１２００℃より高いと強度が低下したり、膜が緻密化し過ぎて分離性能が低下したりすることがある。【００４２】
また、得られた処理前炭素膜配設体において、処理前炭素膜の厚さが０．０１〜１０μｍであることが好ましく、０．０１〜０．５μｍであることが更に好ましい。【００４３】
尚、炭素膜を、多孔質基材を用いずに、中空糸膜やフィルムを作製する等の方法により単独の膜として形成する方法は以下の通りである。まず、炭素膜の原料であるポリイミド樹脂の前駆体であるポリアミド酸やフェノール樹脂などの溶液を調整し、紡糸用ノズルから中空糸状に押し出し、凝固溶媒に浸漬して凝固させる等の方法で中空糸膜を形成する。その後、所定の条件で熱処理することにより炭化して処理前炭素膜を得る。【００４４】
（炭素膜の製造）
次に、得られた処理前炭素膜に、水、アルコール、エーテル、またはケトンを透過させるか、又は、炭素膜を水、アルコール、エーテル、またはケトンに浸漬する。これにより、炭素膜の細孔内に、上記水、アルコール、エーテル、またはケトン（以下、これらの成分を「担持成分」ということがある）を担持させる。これにより、各種混合ガスや混合液を分離する際、所望の成分の選択性を向上させることができる。また、得られた炭素膜を保管するとき、及び炭素膜を分離対象物質の分離に使用するときに、保管雰囲気中の水分や、分離対象物質中の各種成分等が、更に細孔内に吸着して細孔を閉塞することを防止することができ、高い透過性能を安定して維持することができる。また、担持成分を直鎖状のアルコール、または直鎖状のエーテル、特に好ましくはメタノール、エタノール、ｎ−プロパノール、ｎ−ブタノールから選ばれるうちの少なくとも一つとすることで、高い選択性と透過性を併せ持つ炭素膜を得ることができる。【００４５】
処理前炭素膜に水、アルコール、エーテル、またはケトン（以下、「透過させる物質」ということがある）を透過させる条件としては、透過流束０．０１〜１０ｋｇ／ｍ２・時間、温度０〜２００℃、透過時間１秒〜５時間とすることが好ましく、透過流束０．１〜１ｋｇ／ｍ２・時間、温度２０〜１００℃、透過時間１０秒〜１時間とすることが更に好ましい。透過流速が０．０１ｋｇ／ｍ２・時間より小さいと処理時間が長時間になることがあり、１０ｋｇ／ｍ２・時間より大きいと透過させる物質が大量に必要になる。また、透過させる物質の温度が０℃より低いと透過流束が得られないことがあり、２００℃より高いと透過物質に引火するなどの危険性が高くなる。透過させる時間が１秒より短いと担持成分が炭素膜の細孔内に吸着し難くなることがあり、５時間より長いと不必要に長時間かけることになることがある。【００４６】
また、処理前炭素膜を水、アルコール、エーテル、またはケトンに浸漬するときの条件としては、温度５０〜１００℃、浸漬時間１分〜２４時間とすることが好ましい。浸漬させるときの温度が５０℃より低いと担持成分が担持され難いことがあり、１００℃より高いと担持成分に引火する等の危険性が高くなることがある。浸漬させる時間が１分より短いと担持成分が炭素膜の細孔内に吸着し難くなることがあり、２４時間より長いと不必要に長時間かけることになることがある。【００４７】
次に、処理前炭素膜の細孔内に担持成分を吸着させた後、加熱することでより強固に担持成分を結合させて、炭素膜を得る。加熱の温度は、５０〜２００℃である。５０℃より低いと担持成分が炭素膜に結合し難いことがある。また、２００℃より高い高温条件は必要ない。炭素膜の平均細孔径が０．２〜１．０ｎｍであることが好ましい。【００４８】
更に、処理前炭素膜に水、アルコール、エーテル、またはケトンを、透過流束０．０１〜１０ｋｇ／ｍ２・時間、０〜２００℃で、１秒〜５時間透過させ、その後５０〜２００℃で加熱乾燥させる操作（以下、「透過担持操作」ということがある）を、１〜１０回行って炭素膜を得ることが好ましい。上記透過担持操作の回数が１０回より多いと不必要に多くの操作をすることになることがある。【００４９】
また、処理前炭素膜を水、アルコール、エーテル、またはケトンに、５０〜１００℃で、１分〜２４時間浸漬させ、その後５０〜２００℃で加熱乾燥させる操作（以下、「浸漬担持操作」ということがある）を１〜１０回行って炭素膜を得ることが好ましい。上記浸漬担持操作の回数が１０回より多いと不必要に多くの操作をすることになることがある。【００５０】
炭素膜の細孔内に、上記担持成分を担持させるときには、担持量が飽和に達し、それ以上担持されない状態にすることが好ましい。これにより、炭素膜を保管又は使用するときに、より安定して高い分離性能を維持することができる。【００５１】
担持成分のアルコールとしては、メタノール、エタノール、ｎ−プロパノール、ｎ−ブタノールから選択される少なくとも一種が好ましい。【００５２】
得られた炭素膜の厚さは、０．０１〜１０μｍであることが好ましく、０．０１〜０．５μｍであることが更に好ましい。０．０１μｍより薄いと強度、耐久性が低下することがあり、１０μｍより厚いと分離対象物質を透過させるときの圧力損失が大きくなることがある。
【実施例】
【００５３】
以下、本発明を実施例によって更に具体的に説明するが、本発明はこれらの実施例によって何ら限定されるものではない。【００５４】
（多孔質基材表面への炭素膜の形成）
以下の方法により、多孔質基材表面に炭素膜を形成した。市販のポリイミド樹脂前駆体ワニス（宇部興産製Ｕ−ワニスＡ）、又はフェノール樹脂（エア・ウォーター製ベルパールＳ８９９）をＮ−メチル−２−ピロリドンに希釈または溶解させて濃度１０質量％に調製した。これらの溶液を表面の平均細孔径が０．１μｍのモノリス形状アルミナ多孔質基材にディップコートし乾燥させて、それぞれの樹脂から成る炭素膜前駆体を得た。これら前駆体を真空または窒素雰囲気下で５００〜１２００℃にて１時間熱処理し、炭素膜１〜３１を得た。前駆体、炭化雰囲気及び炭化温度を表１に示す。得られた炭素膜は、モノリス形状の多孔質基材の複数の流路の壁面に炭素膜が形成された構造である。このうち炭素膜１〜２６に対して次項で述べる担持処理を行った。炭素膜２７〜３１については担持処理を行わず、比較例１〜５とした。【００５５】
（担持処理）
それぞれの炭素膜を、表１に示すそれぞれの担持成分（水、メタノール、エタノール、ｎ−プロパノール、ｉ−プロパノール、ｎ−ブタノール、ｎ−オクタノール、ジエチルエーテル、アセトン、メチルエチルケトン）で５分間の浸透処理を行い、その後１００℃で６４時間加熱した。ここで浸透処理とは炭素膜の一方の表面を大気圧または加圧状態の各種液体またはそれらの蒸気で満たし、他方を減圧して強制的に各成分を膜に通過させる処理方法を指す。以上の担持処理操作を実施例３については３回、実施例１４では５回、それ以外では１回行い、各種成分を担持させた炭素膜を得た（実施例１〜２６）。炭素膜はそれぞれ担持成分濃度分析用、および分離性能・耐久性能評価用に二個ずつ作製した。【００５６】
（担持成分濃度の定量）
これらの炭素膜から基材上に形成された膜部分のみを削り取り、粉末状の分析用試料を作製した。各試料を精秤し、熱脱離用ガラス管に入れた後、両端にガラスウールで栓をしたものを試料とした。８０℃で５分間予備乾燥後、２８０℃まで５分間で昇温し脱離したガスをＧＣ−ＦＩＤにより分析した。一方でＣＨＮ分析を行って試料中のＣＨＮ量を測定し、これらの総量に対する担持成分の濃度を算出した。担持処理回数及び担持成分濃度を表１に示す。【００５７】
（分離性能、耐久性能評価）
上記の方法で得られた実施例１〜２６、比較例１〜５の炭素膜について、水／エタノール浸透気化分離（供給液組成水／エタノール＝１０／９０質量％、供給液温度７０℃、透過側圧力５０Ｔｏｒｒ）を行い、分離係数α及び透過流束（Ｆｌｕｘ）（ｋｇ／ｍ２ｈ）を求めた。更に、上記炭素膜について、単成分ガスの透過係数（加圧０．１ＭＰａ）（ガス透過係数（ｎｍｏｌ／Ｐａ・ｍ２・ｓ））を求めた。「ｎｍｏｌ」は、「１０−９ｍｏｌ」を示す。また、それぞれの炭素膜を大気中で３日間放置した後、再度、単成分ガスのうちＨｅ、Ｏ２、ＣＨ４のガス透過係数を測定することで、膜の耐久性能を評価した（大気放置後（ｎｍｏｌ／Ｐａ・ｍ２・ｓ））。結果を表２に示す。また、比較例２、および実施例５〜１２については、水／酢酸浸透気化分離（供給液組成水／酢酸＝３０／７０質量％、供給液温度７０℃、透過側圧力５０Ｔｏｒｒ）を行い、分離係数α及び透過流束（Ｆｌｕｘ）（ｋｇ／ｍ２ｈ）を求めた。更に、比較例２、および実施例５〜１２については、水／ｉ−プロパノール浸透気化分離（供給液組成水／ｉ−プロパノール＝１０／９０質量％、供給液温度７０℃、透過側圧力５０Ｔｏｒｒ）を行い、分離係数α及び透過流束（Ｆｌｕｘ）（ｋｇ／ｍ２ｈ）を求めた。結果を表３に示す。【００５８】
（担持物質の有無による透過流束の変化量測定）
各炭素膜の水、エタノールそれぞれに対する透過流束（Ｆｌｕｘ）を供給液温度７０℃、透過側圧力５０Ｔｏｒｒで測定（加熱処理前）した後、大気中３００℃で１時間加熱し、担持物質を除去した後に再び加熱前と同様に透過流束（Ｆｌｕｘ）を測定（加熱処理後）し、透過流束（Ｆｌｕｘ）の変化量を評価した。結果を表４に示す。【００５９】
【表１】
0005595044.tif 000002
【００６０】
【表２】
0005595044.tif 000003
【００６１】
【表３】
0005595044.tif 000004
【００６２】
【表４】
0005595044.tif 000005
【００６３】
表１〜４に示すように、担持処理を行った実施例１〜２６では未処理の比較例１〜５に比べて水／エタノール、水／酢酸、水／ｉ−プロパノールの選択性が大幅に向上したことがわかった。また単成分ガスについてもＨ２／ＣＯ２などの選択性が向上したことがわかった。さらに担持成分としてケトン類や分岐のあるアルコール類よりも直鎖状のアルコール類やエーテル類を担持させた場合のほうが選択性、透過量ともに高い傾向が見られた。このように分離性能が向上する原因としては、図１Ａに示すように炭素膜にはスリット状の分子ふるい細孔が形成されており、この細孔内に担持された成分がくさび状の立体障害を形成することによって細孔構造が変化するためと考えている。図１Ｂに示すように、くさび状の立体障害が形成される結果、球状に近い形状の分子よりも、より直線状や平板状で長軸が長い分子のほうが、細孔を通り難くなるため、選択性が向上すると考えられる。例えば、水よりもエタノール、ガスではＨｅやＨ２よりもＣＯ２などの分子が、上記細孔構造の変化により細孔を通りにくくなるため、水／エタノールやＨｅ／ＣＯ２などの選択性が向上すると考えられる。
【産業上の利用可能性】
【００６４】
本発明に係る炭素膜の製造方法によって製造された炭素膜は、複数の物質（ガス、液体）の混合物から特定の物質（ガス、液体）を選択的に分離するフィルタ用途等に、広く用いることが出来る。
【図１Ａ】
0005595044.tif 000006
【図１Ｂ】
0005595044.tif 000007